(57)【特許請求の範囲】
【請求項１】
炭化タングステン基超硬合金または炭窒化チタン基サーメットで構成された工具基体表面にダイヤモンド皮膜が被覆されたダイヤモンド被覆工具において、
上記ダイヤモンド皮膜は、一層膜厚０．８〜５μｍのΣ３対応粒界比率の高いダイヤモンド皮膜と一層膜厚０．０５〜０．５μｍの無配向ダイヤモンド皮膜との少なくとも３層以上の積層構造からなり、さらに、前記Σ３対応粒界比率の高いダイヤモンド皮膜は、電界放出型走査電子顕微鏡を用い、基体表面に対して垂直な皮膜断面研磨面の測定範囲内に存在する結晶粒個々に電子線を照射して、前記基体表面の法線に対して、前記結晶粒の結晶面である（１１０）面および（１１１）面の法線がなす傾斜角を測定し、この場合前記結晶粒は、格子点に炭素からなる構成原子が存在するダイヤモンド構造の結晶構造を有し、この結果得られた測定傾斜角に基づいて、相互に隣接する結晶粒の界面で、前記構成原子のそれぞれが前記結晶粒相互間で１つの構成原子を共有する格子点（構成原子共有格子点）の分布を算出し、前記構成原子共有格子点間に構成原子を共有しない格子点がＮ個（Ｎはダイヤモンド構造の結晶構造上、２以上の偶数となる）存在する構成原子共有格子点形態をΣＮ＋１で表した場合、個々のΣＮ＋１がΣＮ＋１全体（ただし、頻度の関係でＮの上限値を２８とする）に占める分布割合を示す構成原子共有格子点分布グラフにおいて、Σ３に最高ピークが存在し、かつ前記Σ３のΣＮ＋１全体に占める分布割合が４０％以上である構成原子共有格子点分布グラフを示すダイヤモンド皮膜であることを特徴とするダイヤモンド被覆工具。
【発明の詳細な説明】
【技術分野】
【０００１】
この発明は、炭化タングステン基超硬合金または炭窒化チタン基サーメットからなる工具基体にダイヤモンド皮膜を被覆したダイヤモンド被覆工具に関し、特に、金属材料よりも比強度、比剛性の高いＣＦＲＰ（Carbon  Fiber  Reinforced  Plastics。炭素繊維強化プラスチック）あるいは溶着性の高いＡｌ合金等の高速切削に際し、長期の使用に亘って、シャープな切刃が維持されるとともにバリ発生が少なく、すぐれた耐欠損性とすぐれた耐摩耗性を発揮するダイヤモンド被覆工具に関するものである。
【背景技術】
【０００２】
従来、炭化タングステン基（ＷＣ基）超硬合金または炭窒化チタン基（ＴｉＣＮ基）サーメットなどの工具基体に、ダイヤモンド皮膜を被覆したダイヤモンド被覆工具が知られており、
例えば、工具基体表面に、ダイヤモンドの結晶成長の起点となる核付着工程およびダイヤモンドを結晶成長させる結晶成長工程とを繰り返し行うことにより、結晶粒径が微細なダイヤモンド皮膜を被覆したダイヤモンド被覆工具が知られており、この被覆工具を用いたＡｌ合金の切削加工で、すぐれた面精度を得られることが知られている。
【０００３】
また、ダイヤモンド皮膜を、ラマン分光分析によるダイヤモンドのピーク強度Ｉ１に対する非ダイヤモンド炭素のピーク強度Ｉ２の強度比Ｉ２／Ｉ１が０．７以下の層と、Ｉ２／Ｉ１が０．９以上の層とを交互に積層したダイヤモンド被覆工具も知られており、この被覆工具をＡｌ合金の切削加工に用いた場合、靭性、耐欠損性、耐摩耗性にすぐれることも知られている。
【特許文献１】特開２００２−７９４０６号公報
【特許文献２】特開平６−２９７２０７号公報
【発明の開示】
【発明が解決しようとする課題】
【０００４】
近年の切削加工装置のＦＡ化はめざましく、一方で切削加工に対する省力化および省エネ化、さらに低コスト化の要求は強く、これに伴って、切削条件はますます高速化している。上記の従来被覆工具は、これを通常条件での切削加工に用いた場合には特段の問題は生じないが、これを、一般の金属材料に比して、比強度、比剛性にすぐれるＣＦＲＰの高速切削に用いた場合には、ＣＦＲＰは炭素繊維とエポキシ系樹脂の複合材であるため工具摩耗が激しいばかりか欠損が生じやすく、工具寿命が短命であるという問題点があった。
また、従来被覆工具を、軟質で溶着性の高いＡｌ合金等の高速切削に用いた場合には、切削時の高熱発生により、溶着性の高い被削材（Ａｌ合金）の切粉が、工具切刃へ溶着することにより、シャープな切刃を維持することが困難であるばかりか、欠損が生じやすくなるという問題点があった。
この結果、ＣＦＲＰ、Ａｌ合金等の高速切削加工に用いた場合、ダイヤモンド被覆工具の寿命は短いばかりか、さらに、被削材のバリ発生のために仕上げ面精度が粗くなり、寸法精度も劣るという問題点があった。
【課題を解決するための手段】
【０００５】
そこで、本発明者等は、上述のような観点から、特に難削材であるＣＦＲＰあるいは溶着性の高いＡｌ合金等の高速切削加工で、シャープな切刃を維持しつつ、バリの発生を抑制し、長期の使用に亘って、すぐれた耐欠損性と耐摩耗性を備えたダイヤモンド被覆工具を開発すべく鋭意研究を行った結果、以下の知見を得た。
図１には、本発明のダイヤモンド被覆工具の側断面の概略図を示すが、図１において、工具基体１の表面に、例えば、マイクロ波プラズマＣＶＤ法、熱フィラメントＣＶＤ法、アークプラズマＣＶＤ法等のダイヤモンド気相合成法によって、膜厚０．８〜５μｍのΣ３対応粒界比率の高いダイヤモンド皮膜（以下、高Σ３ダイヤモンド皮膜という）２を形成し、ついで、該高Σ３ダイヤモンド皮膜２の上面に、膜厚０．０５〜０．５μｍの無配向ダイヤモンド皮膜３を蒸着形成し、少なくとも３層以上の積層構造を構成するようにダイヤモンド皮膜を被覆し、さらに、上記高Σ３ダイヤモンド皮膜が、電界放出型走査電子顕微鏡を用いて測定・作成した構成原子共有格子点分布グラフにおいて、ΣＮ＋１全体に対してΣ３が４０％以上の分布割合を占める高Σ３ダイヤモンド皮膜である場合には、このダイヤモンド被覆工具は、シャープな切刃を維持しつつ、バリの発生が少なく、長期の使用に亘って、すぐれた耐欠損性と耐摩耗性を備えること。
【０００６】
この発明は、上記知見に基づいてなされたものであって、
「  炭化タングステン基超硬合金または炭窒化チタン基サーメットで構成された工具基体表面にダイヤモンド皮膜が被覆されたダイヤモンド被覆工具において、
上記ダイヤモンド皮膜は、一層膜厚０．８〜５μｍのΣ３対応粒界比率の高いダイヤモンド皮膜と一層膜厚０．０５〜０．５μｍの無配向ダイヤモンド皮膜との少なくとも３層以上の積層構造からなり、さらに、前記Σ３対応粒界比率の高いダイヤモンド皮膜は、電界放出型走査電子顕微鏡を用い、基体表面に対して垂直な皮膜断面研磨面の測定範囲内に存在する結晶粒個々に電子線を照射して、前記基体表面の法線に対して、前記結晶粒の結晶面である（１１０）面および（１１１）面の法線がなす傾斜角を測定し、この場合前記結晶粒は、格子点に炭素からなる構成原子が存在するダイヤモンド構造の結晶構造を有し、この結果得られた測定傾斜角に基づいて、相互に隣接する結晶粒の界面で、前記構成原子のそれぞれが前記結晶粒相互間で１つの構成原子を共有する格子点（構成原子共有格子点）の分布を算出し、前記構成原子共有格子点間に構成原子を共有しない格子点がＮ個（Ｎはダイヤモンド構造の結晶構造上、２以上の偶数となる）存在する構成原子共有格子点形態をΣＮ＋１で表した場合、個々のΣＮ＋１がΣＮ＋１全体（ただし、頻度の関係でＮの上限値を２８とする）に占める分布割合を示す構成原子共有格子点分布グラフにおいて、Σ３に最高ピークが存在し、かつ前記Σ３のΣＮ＋１全体に占める分布割合が４０％以上である構成原子共有格子点分布グラフを示すダイヤモンド皮膜であることを特徴とするダイヤモンド被覆工具。」
に特徴を有するものである。
【０００７】
つぎに、この発明のダイヤモンド被覆工具の被覆層について、詳細に説明する。
【０００８】
また、係る本発明の高Σ３ダイヤモンド皮膜は、例えば、
フィラメント温度  ２３００〜２５００℃、
フィラメント−基板間隔  ５〜２０ｍｍ、
基板温度  ８００〜９５０℃、
反応圧力  ０．６７〜６．７ｋＰａ、
反応ガス  ＣＨ４：１〜４ｖｏｌ％，Ｎ２：０．３〜３．０ｖｏｌ％，Ｈ２：残、
という条件の化学蒸着で、一層膜厚０．８〜５μｍに蒸着形成する。
また、無配向ダイヤモンド皮膜は、例えば、
フィラメント温度  １９００〜２２００℃、
フィラメント−基板間隔  １０〜３０ｍｍ、
基板温度  ７００〜８５０℃、
反応圧力  ０．６７〜６．７ｋＰａ、
反応ガス  ＣＨ４：３〜８ｖｏｌ％，Ｈ２：残、
という条件の化学蒸着で、一層膜厚が０．０５〜０．５μｍになるように蒸着形成する。
【０００９】
高Σ３ダイヤモンド皮膜は、無配向ダイヤモンド皮膜に比して、すぐれた高硬度およびすぐれた高強度を備えている。一方、無配向ダイヤモンド皮膜は、高Σ３ダイヤモンド皮膜の結晶粒の成長を遮断し、結晶粒の粗大化を抑制する作用を有するとともに、高Σ３ダイヤモンド皮膜の再核生成と配向成長を促進する作用を有することから、高Σ３ダイヤモンド皮膜と無配向ダイヤモンド皮膜との積層構造からなる被覆を設けることによって、ダイヤモンド被覆の硬度および強度がより一段と向上する。しかも、厚膜化しても高Σ３ダイヤモンド皮膜の結晶粒の粗大化が生じないためすぐれた特性が低下することはなく、その結果、被覆層全体の厚膜化（例えば、全体層厚は１０〜３０μｍ）を図ることができ、長期の使用に亘ってすぐれた耐欠損性、耐摩耗性を発揮することができる。
【００１０】
上記高Σ３ダイヤモンド皮膜および無配向ダイヤモンド皮膜について、電界放出型走査電子顕微鏡を用い、その表面研磨面の測定範囲内に存在する結晶粒個々に電子線を照射して、前記基体表面の法線に対して、前記結晶粒の結晶面である（１１０）面および（１１１）面の法線がなす傾斜角を測定し、この場合前記結晶粒は、格子点に炭素からなる構成原子が存在するダイヤモンド構造の結晶構造を有し、この結果得られた測定傾斜角に基づいて、相互に隣接する結晶粒の界面で、前記構成原子のそれぞれが前記結晶粒相互間で１つの構成原子を共有する格子点（構成原子共有格子点）の分布を算出し、前記構成原子共有格子点間に構成原子を共有しない格子点がＮ個（Ｎはダイヤモンド構造の結晶構造上、２以上の偶数となる）存在する構成原子共有格子点形態をΣＮ＋１で表した場合、個々のΣＮ＋１がΣＮ＋１全体（ただし、頻度の関係でＮの上限値を２８とする）に占める分布割合を示す構成原子共有格子点分布グラフを作成したところ、高Σ３ダイヤモンド皮膜ではΣ３に最高ピークが存在し、かつ前記Σ３のΣＮ＋１全体に占める分布割合が４０％以上である構成原子共有格子点分布グラフを示すのに対して、無配向ダイヤモンド皮膜では、Σ３に最高ピークは存在せず、しかも、Σ３のΣＮ＋１全体に占める分布割合は１０％以下という小さな値であった。
そして、Σ３に最高ピークが存在し、かつ前記Σ３のΣＮ＋１全体に占める分布割合が４０％以上である構成原子共有格子点分布グラフを示す上記高Σ３ダイヤモンド皮膜は、無配向ダイヤモンド皮膜に比して、すぐれた高硬度とすぐれた高強度を相兼ね備えるものである。
【発明の効果】
【００１１】
この発明のダイヤモンド被覆工具は、高Σ３ダイヤモンド皮膜が無配向ダイヤモンド皮膜との積層構造を構成していることにより、ダイヤモンド結晶粒の粗大化が防止され、その結果、厚膜化を行った場合でも、高Σ３ダイヤモンド皮膜の備えるすぐれた特性（硬度、強度）の劣化が生じることはない。
したがって、ＣＦＲＰ、Ａｌ合金等の高速切削加工に用いた場合にも、シャープな切刃を維持したまま、バリの発生もなく、すぐれた耐欠損性および耐摩耗性を長期の使用に亘って発揮するものである。
【発明を実施するための最良の形態】
【００１２】
つぎに、この発明のダイヤモンド被覆工具を実施例により具体的に説明する。
【実施例１】
【００１３】
原料粉末として、平均粒径：５．５μｍを有する中粗粒ＷＣ粉末、同０．８μｍの微粒ＷＣ粉末、同１．３μｍのＴａＣ粉末、同１．２μｍのＮｂＣ粉末、同１．２μｍのＺｒＣ粉末、同２．３μｍのＣｒ３Ｃ２粉末、同１．５μｍのＶＣ粉末、同１．０μｍの（Ｔｉ，Ｗ）Ｃ［質量比で、ＴｉＣ／ＷＣ＝５０／５０］粉末、および同１．８μｍのＣｏ粉末を用意し、これら原料粉末をそれぞれ表１に示される配合組成に配合し、さらにワックスを加えてアセトン中で２４時間ボールミル混合し、減圧乾燥した後、１００ＭＰａの圧力で所定形状の各種の圧粉体にプレス成形し、これらの圧粉体を、６Ｐａの真空雰囲気中、７℃／分の昇温速度で１３７０〜１４７０℃の範囲内の所定の温度に昇温し、この温度に１時間保持後、炉冷の条件で焼結して、直径が１３ｍｍの工具基体形成用丸棒焼結体を形成し、さらに前記の丸棒焼結体から、研削加工にて、切刃部の直径×長さが１０ｍｍ×２２ｍｍの寸法、並びにねじれ角３０度の２枚刃スクエア形状をもったＷＣ基超硬合金製の工具基体（エンドミル）Ｃ−１〜Ｃ−８をそれぞれ製造した。
【００１４】
ついで、これらの工具基体（エンドミル）Ｃ−１〜Ｃ−８の表面をアセトン中で超音波洗浄し、乾燥した後、酸溶液によるエッチングおよび／またはアルカリ溶液によるエッチング処理を行い、さらに、ダイヤモンド粉末スラリー液を用いて超音波洗浄器で超音波処理を行なった後、
（ａ）まず、
フィラメント温度  ２４００℃、
フィラメント−基板間隔  １５ｍｍ、
基板温度  ８５０℃、
反応圧力  ２．０ｋＰａ、
反応ガス  ＣＨ４：２．０ｖｏｌ％，Ｎ２：１．０ｖｏｌ％，Ｈ２：残、
という条件で蒸着し、工具基体の表面に、表２に示される一層目標膜厚の高Σ３ダイヤモンド皮膜を形成し、
（ｂ）ついで、上記高Σ３ダイヤモンド皮膜の表面に、
フィラメント温度  ２１００℃、
フィラメント−基板間隔  １５ｍｍ、
基板温度  ８００℃、
反応圧力  ２．６６ｋＰａ、
反応ガス  ＣＨ４：５．０ｖｏｌ％，Ｈ２：残、
という条件で、表２に示される一層目標膜厚の無配向ダイヤモンド皮膜を形成し、
（ｃ）上記高Σ３ダイヤモンド皮膜の形成と上記無配向ダイヤモンド皮膜の形成を所要回数繰り返し、所望積層数、所望目標層厚のダイヤモンド皮膜を被覆して本発明ダイヤモンド被覆工具としての本発明ダイヤモンド被覆エンドミル（以下、本発明エンドミルという）１〜８をそれぞれ製造した。
【００１５】
また、比較の目的で、上記の工具基体（エンドミル）Ｃ−１〜Ｃ−４の表面に実施例１と同様のコーティング前処理を施した状態で、上記実施例１の（ａ）と同一の条件で、上記工具基体（エンドミル）の表面に、表３に示される目標膜厚の高Σ３ダイヤモンド皮膜のみを蒸着形成することにより、比較ダイヤモンド被覆工具としての比較ダイヤモンド被覆エンドミル（以下、比較エンドミルという）１〜４をそれぞれ製造した。
【００１６】
また、さらに比較の目的で、上記の工具基体（エンドミル）Ｃ−５〜Ｃ−８の表面に実施例１と同様のコーティング前処理を施した状態で、上記実施例１の（ｂ）と同一の条件で、上記工具基体（エンドミル）の表面に、表３に示される目標膜厚の無配向ダイヤモンド皮膜のみを蒸着形成することにより、比較ダイヤモンド被覆工具としての比較ダイヤモンド被覆エンドミル（以下、比較エンドミルという）５〜８をそれぞれ製造した。
【００１７】
つぎに、上記本発明エンドミル１〜８および上記比較エンドミル１〜８の高Σ３ダイヤモンド皮膜および無配向ダイヤモンド皮膜について、電界放出型走査電子顕微鏡を用い、基体表面に対し垂直な切断断面研磨面の測定範囲内に存在する結晶粒個々に電子線を照射して、前記基体表面の法線に対して、前記結晶粒の結晶面である（１１０）面および（１１１）面の法線がなす傾斜角を測定し、この結果得られた測定傾斜角に基づいて、相互に隣接する結晶粒の界面で、構成原子であるＣ原子のそれぞれが前記結晶粒相互間で１つの構成原子を共有する格子点（構成原子共有格子点）の分布を算出し、前記構成原子共有格子点間に構成原子を共有しない格子点がＮ個（Ｎはダイヤモンド構造の結晶構造上、２以上の偶数となる）存在する構成原子共有格子点形態をΣＮ＋１で表した場合、個々のΣＮ＋１がΣＮ＋１全体（ただし、頻度の関係でＮの上限値を２８とする）に占める分布割合を示す構成原子共有格子点分布グラフを作成した。
【００１８】
図２に、一例として、本発明エンドミル３の高Σ３ダイヤモンド皮膜の構成原子共有格子点分布グラフを示すが、本発明エンドミル１〜８および比較エンドミル１〜４の高Σ３ダイヤモンド皮膜の構成原子共有格子点分布グラフは、いずれもほぼ同様な傾向を示し、Σ３に最高ピークが存在している。特に、本発明の高Σ３ダイヤモンド皮膜では、Σ３のΣＮ＋１全体に占める分布割合が４０％以上である構成原子共有格子点分布グラフを示している。
図３には、一例として、比較エンドミル７の無配向ダイヤモンド皮膜の構成原子共有格子点分布グラフを示すが、本発明エンドミル１〜８および比較エンドミル５〜８の配向ダイヤモンド皮膜の構成原子共有格子点分布グラフは、いずれもほぼ同様な傾向を示した。即ち、ΣＮ＋１いずれにおいても明確なピークが存在せず、Σ３のΣＮ＋１全体に占める分布割合も１０％以下にすぎない小さな値であった。
【００１９】
表２、表３に、本発明エンドミル１〜８および比較エンドミル１〜８の高Σ３ダイヤモンド皮膜および無配向ダイヤモンドダイヤモンド皮膜について測定されたΣ３のΣＮ＋１全体に占める分布割合を示す。
【００２０】
また、本発明エンドミル１〜８および比較エンドミル１〜４の高Σ３ダイヤモンド皮膜について、平均ダイヤモンド粒径を測定したところ、比較エンドミル１〜４の高Σ３ダイヤモンド皮膜では、平均ダイヤモンド粒径は２．０〜５．０μｍの範囲内であり、一方、本発明エンドミル１〜８の高Σ３ダイヤモンド皮膜では、平均ダイヤモンド粒径は０．２〜１．５μｍの範囲内であることから、本発明の高Σ３ダイヤモンド皮膜では、ダイヤモンド結晶粒の粗大化が充分抑制されていることがわかる。
【００２１】
つぎに、上記本発明エンドミル１〜８および上記比較エンドミル１〜８のうち、
本発明エンドミル１、２、５、６および比較エンドミル１、２、５、６については、
被削材−平面寸法：１００ｍｍ×２５０ｍｍ、厚さ：８ｍｍの、炭素繊維と熱硬化型エポキシ系樹脂が直交積層構造を持つ炭素繊維強化樹脂複合材（ＣＦＲＰ）の板材、
切削速度：  ２３０  ｍ／ｍｉｎ．、
切断加工：（５  ｍｍ）、
テーブル送り：  １５００  ｍｍ／分、
エアーブロー、
の条件（切削条件Ａ）での上記ＣＦＲＰの乾式高速切断加工試験、
本発明エンドミル３、４、７、８および比較エンドミル３、４、７、８については、
被削材−平面寸法：１００ｍｍ×２５０ｍｍ、厚さ：５０ｍｍの、ＪＩＳ・ＡＤＣ１２の板材、
切削速度：  ４５０  ｍ／ｍｉｎ．、
溝深さ（切り込み）：径方向（ae）２．０ｍｍ，軸方向（ap）８ｍｍ、
テーブル送り：  １５００  ｍｍ／分、
の条件（切削条件Ｂ）での上記Ａｌ合金の乾式高速側面切削加工試験、
をそれぞれ行い、いずれの切削加工試験でも切刃部に欠損が発生するまでの切削溝長、あるいは、被削材にバリが発生するまでの切削溝長を測定した。
これらの測定結果を表４にそれぞれ示した。
【００２２】
【表１】
0005163878.tif 000002
【００２３】
【表２】
0005163878.tif 000003
【００２４】
【表３】
0005163878.tif 000004
【００２５】
【表４】
0005163878.tif 000005
【実施例２】
【００２６】
上記の実施例１で製造した直径が１３ｍｍの丸棒焼結体を用い、この丸棒焼結体から、研削加工にて、溝形成部の直径×長さが１０ｍｍ×２２ｍｍの寸法、並びにいずれもねじれ角３０度の２枚刃形状をもったＷＣ基超硬合金製の工具基体（ドリル）Ｄ−１〜Ｄ−８をそれぞれ製造した。
【００２７】
ついで、これらの工具基体（ドリル）Ｄ−１〜Ｄ−８の切刃に、ホーニングを施し、実施例１と同様のコーティング前処理を施した状態で、上記実施例１の（ａ）〜（ｃ）と同一の条件で、工具基体（ドリル）Ｄ−１〜Ｄ−８の表面に、表５に示される積層数、目標層厚のダイヤモンド皮膜を被覆して本発明ダイヤモンド被覆工具としての本発明ダイヤモンド被覆ドリル（以下、本発明ドリルという）１〜８をそれぞれ製造した。
【００２８】
また、比較の目的で、上記の工具基体（ドリル）Ｄ−１、Ｄ−２、Ｄ−５、Ｄ−６の表面に、ホーニングを施し、実施例１と同様のコーティング前処理を施した後、上記実施例１の（ａ）と同一の条件で、上記工具基体（ドリル）の表面に、表６に示される目標膜厚の高Σ３ダイヤモンド皮膜のみを蒸着形成することにより、比較ダイヤモンド被覆工具としての比較ダイヤモンド被覆ドリル（以下、比較ドリル）１、２、５、６をそれぞれ製造した。
【００２９】
また、さらに比較の目的で、上記の工具基体（ドリル）Ｄ−３、Ｄ−４、Ｄ−７、Ｄ−８の表面に実施例１と同様のコーティング前処理を施した状態で、上記実施例１の（ｂ）と同一の条件で、上記工具基体（ドリル）の表面に、表６に示される目標膜厚の無配向ダイヤモンド皮膜のみを蒸着形成することにより、比較ダイヤモンド被覆工具としての比較ダイヤモンド被覆ドリル（以下、比較ドリルという）３、４、７、８をそれぞれ製造した。
【００３０】
表５、表６に、本発明ドリル１〜８および比較ドリル１〜８の高Σ３ダイヤモンド皮膜および無配向ダイヤモンドダイヤモンド皮膜について測定されたΣ３のΣＮ＋１全体に占める分布割合を示す。
【００３１】
また、本発明ドリル１〜８および比較ドリル１，２，５，６の高Σ３ダイヤモンド皮膜について、平均ダイヤモンド粒径を測定したところ、比較ドリル１，２，５，６の高Σ３ダイヤモンド皮膜では、平均ダイヤモンド粒径は２．０〜５．０μｍの範囲内であり、一方、本発明ドリル１〜８の高Σ３ダイヤモンド皮膜では、平均ダイヤモンド粒径は０．２〜１．５μｍの範囲内であることから、本発明の高Σ３ダイヤモンド皮膜では、ダイヤモンド結晶粒の粗大化が充分抑制されていることがわかる。
【００３２】
つぎに、上記本発明ドリル１〜８および比較ドリル１〜８のうち、
本発明ドリル１〜４および比較ドリル１〜４については、
被削材−平面寸法：１００ｍｍ×２５０ｍｍ、厚さ：８ｍｍの、炭素繊維と熱硬化型エポキシ系樹脂が直交積層構造を持つ炭素繊維強化樹脂複合材（ＣＦＲＰ）の板材、
切削速度：  １８０  ｍ／ｍｉｎ．、
送り：  ０．０７  ｍｍ／ｒｅｖ、
貫通穴：（８  ｍｍ）、
の条件（切削条件Ｃ）での上記ＣＦＲＰの乾式高速穴あけ切削加工試験、
本発明ドリル５〜８および比較ドリル５〜８については、
被削材−平面寸法：１００ｍｍ×２５０ｍｍ、厚さ：１５ｍｍの、ＪＩＳ・ＡＤＣ１２の板材                    
切削速度：  ２００  ｍ／ｍｉｎ．、
送り：  ０．１０  ｍｍ／ｒｅｖ、
貫通穴：（１５  ｍｍ）、
の条件（切削条件Ｄ）での上記Ａｌ合金の乾式高速穴あけ切削加工試験、
をそれぞれ行い、いずれの乾式高速穴あけ切削加工試験でも、切屑つまりにより切削不能になるまでの穴あけ加工数を測定した。
この測定結果を表７にそれぞれ示した。
【００３３】
【表５】
0005163878.tif 000006
【００３４】
【表６】
0005163878.tif 000007
【００３５】
【表７】
0005163878.tif 000008
【００３６】
表２〜７に示される結果から、本発明ダイヤモンド被覆工具としての本発明エンドミル１〜８および本発明ドリル１〜８は、高Σ３ダイヤモンド皮膜がすぐれた高硬度、高強度を備えるとともに、無配向ダイヤモンド皮膜を介して積層構造を構成していることによって、高Σ３ダイヤモンドの結晶粒の粗大化が防止されるため、厚膜化が可能であり、その結果、金属材料よりも比強度、比剛性の高いＣＦＲＰあるいは溶着性の高いＡｌ合金等の高速切削に際し、長期の使用に亘って、シャープな切刃が維持されるとともにバリ発生が少なく、すぐれた耐欠損性とすぐれた耐摩耗性を発揮するのに対して、高Σ３ダイヤモンド皮膜のみ、あるいは、無配向ダイヤモンド皮膜のみを被覆した比較エンドミル１〜８、また、比較ドリル１〜８においては、強度が劣りまた厚膜化ができないため、切刃の劣化、バリの発生等が生じるとともに、欠損の発生、耐摩耗性の劣化により工具寿命が短命なものであった。
【００３７】
上述のように、この発明のダイヤモンド被覆工具は、通常条件での切削加工は勿論のこと、金属材料よりも比強度、比剛性の高いＣＦＲＰあるいは溶着性の高いＡｌ合金等の高速切削においても、切刃の劣化、バリの発生を防止し、長期の使用に亘って、すぐれた耐欠損性と耐摩耗性を発揮するものであるから、切削加工装置のＦＡ化、並びに切削加工の省力化および省エネ化、さらに低コスト化に十分満足に対応できるものである。
【図面の簡単な説明】
【００３８】
【図１】本発明のダイヤモンド被覆工具の側断面概略図。
【図２】本発明エンドミル３の高Σ３ダイヤモンド皮膜の構成原子共有格子点分布グラフ。
【図３】比較エンドミル７の無配向ダイヤモンド皮膜の構成原子共有格子点分布グラフ。
【図１】
0005163878.tif 000009
【図２】
0005163878.tif 000010
【図３】
0005163878.tif 000011